(57)【要約】【課題】コネクター付きの通常ケーブルを電磁波シールドケーブルに改造するにあたり、従来よりも作業性のよい容易に、かつ美麗な外観で可とう性の低下も少ない優れたコネクター付き電磁波シールドケーブルを提供する。【解決手段】直径０．０５〜０．１８ｍｍの金属繊維類を筒編機にて縦目間隔とピッチの比率を０．５〜２．０好ましくは０．８〜１．７で編んだ筒編品において、製品となった筒編品を引伸ばして塑性変形させ、変形後の筒の直径が変形前の５０％以下好ましくは４０％以下となる性能を有する筒編品に、コネクター付きのケーブルを通し、ケーブル部分に被さった該筒編品を引伸ばして塑性変形させ該筒編品をケーブル周囲に密着させることを特徴とする。【選択図】　　　図５
2004055503.tif 000002
【特許請求の範囲】
【請求項１】
直径０．０５〜０．１８ｍｍの金属繊維類を筒編機にて縦目間隔とピッチの比率を０．５〜２．０好ましくは０．８〜１．７で編んだ筒編品において、製品となった筒編品を引伸ばして塑性変形させ変形後の筒の直径が変形前の５０％以下好ましくは４０％以下となる性能を有する筒編品に、コネクター付きのケーブルを通し、ケーブル部分に被さった該筒編品を引伸ばして塑性変形させ該筒編品をケーブル周囲に密着させることを特徴とするコネクター付き電磁波シールドケーブルの製造方法。
【請求項２】
筒編品に、コネクター付きケーブルを通す際にコネクター部分に装着用キャップを被せることを特徴とする請求項１記載のコネクター付き電磁波シールドケーブルの製造方法。
【請求項３】
直径０．０５〜０．１８ｍｍの金属繊維と白色または任意の色に着色した有機繊維１〜３本を共に編機に供給して編み上げた筒編品を用い、ケーブルの表層を白色または着色した表層とすることを特徴とする請求項１、２記載のコネクター付き電磁波シールドケーブルの製造方法。
【請求項４】
直径０．０５〜０．１８ｍｍの金属繊維類を筒編機にて縦目間隔とピッチの比率を０．５〜２．０好ましくは０．８〜１．７で編んだ筒編品において、製品となった筒編品を引伸ばして塑性変形させ変形後の筒の直径が変形前の５０％以下好ましくは４０％以下となる性能を有する筒編品で、かつコネクター付きのケーブルにおいて、ケーブル部分に被さった該筒編品を引伸ばして塑性変形させ該筒編品をケーブル周囲に密着させることが可能であることを特徴とするコネクター付き電磁波シールドケーブル用金属繊維類筒編品
【発明の詳細な説明】
【０００１】
【発明の属する技術分野】
本発明は、電磁波発生電子機器等から発生、漏洩する電磁波を、各種信号伝達ケーブルがノイズとして拾うことを防止することを目的としたケーブル用の電磁波シールド技術分野に関するものである。
【０００２】
【従来の技術】
電磁波シールドケーブルには１芯シールド線、２芯シールド線、シールドフラットケーブル等各種あるが多くは長尺のケーブルとして製造され、導電性芯線／絶縁体層の外側に導電性の層（例えば金属メッシュ、金属繊維布、金属箔、導電性物質と樹脂の混連物等）がシールド層として形成され、最外層に保護層が設けられている。
【０００３】
それらのケーブルは用途ごとに短く切断されて機器に接続されるが、端面にコネクターが取付けられて使用されることも多くの分野で多岐に亘って行われている。電磁波シールドされていないケーブルも同様に、コネクターを取付けたものが数多く使用されている。さらにコネクター取付け後にらせん状にケーブルに巻きつける導電性のテープも知られており（特開１０−１６３４７４）、実際に販売使用されている。近年特に多種多様な電子機器が使用されるようになって予想外の場所でケーブルがノイズを拾ってしまい、データ送信速度の低下や送信の不安定、雑音などのトラブルが発生している。そこで通常ケーブルからシールドケーブルへの交換やユーザーが自身で導電テープを巻きつけてシールドケーブルにすることも多く見受けられる。
【０００４】
【発明が解決しようとする課題】
従来の技術特にコネクター付きケーブルに幅２０〜２５ｍｍの電磁波シールドテープを巻きつけてコネクター付き電磁波シールドケーブルを作る方法は作業性が悪くコスト高となり、また巻き付けたテープがずれやすく外観不良であった。さらにケーブルの可とう性が低下して扱いにくいものであった。
【０００５】
本発明はコネクター付き電磁波シールドケーブルを作業性のよい容易な方法で製造する方法を提供し、かつ美麗な外観で可とう性の低下も少ない優れたコネクター付き電磁波シールドケーブルを提供するものである。ここで言うコネクター付き電磁波シールドケーブルとは例えば電話用モジュラーケーブル、ＬＡＮ（イーサネット）ケーブル、オーディオ用ケーブル、アンテナケーブル、パソコン付属機器の接続ケーブル、各種通信ケーブル等であるがこれらに限定されるものではない。
【０００６】
【課題を解決するための手段】
本発明の第一の特徴は、金属繊維類筒編品を使用することにある。有機繊維すなわち合成繊維や天然繊維の筒編品はストッキングや紐としてすでによく知られている。近年金属繊維の筒編品の研究もされている（産総研ニュース１９９８　Ｖｏｌ．４，Ｎｏ．４　金属線・金属繊維の編織技術）が詳細性能まで十分判明しているとは言い難い。また金属繊維筒編品を平らに潰してテープとし、ケーブルにらせん状に巻きつけることも実施されているが、単に細長い形状のものを導電テープとして利用しているに過ぎない。
【０００７】
本発明は、金属繊維筒編品が従来の有機繊維筒編品では知られていない性質すなわち引伸ばしたときに塑性変形する性質を有することを見出したことに基づく。本発明で適用される塑性変形の度合いは好ましくは縦方向の引伸ばし率が１．１〜１．５倍に対して、円周方向が５０％以下好ましくは４０％以下に減少するもので、塑性変形前よりも塑性変形後は金属繊維の面密度が増大してシールド性能が向上するように設計されている。これはコネクター付き通常ケーブルを電磁波シールドケーブルに改造する際使用する最適な筒編品を得るため鋭意研究し達成されたものである。すなわち直径０．０５〜０．１８ｍｍの金属繊維を筒編機にて縦目間隔とピッチの比率を０．５〜２．０好ましくは０．８〜１．７で編んだ筒編品である。そして販売に供される筒編品の塑性変形性能は該筒編品を引伸ばした際の変形後の真円換算直径が変形前の５０％以下好ましくは４０％以下となる性能を有するものである。これは該筒編品をケーブルに被せてから引伸ばしてケーブルに密着させる上で最も重要な性能である。すなわち縦目間隔とピッチの比率が小さすぎても大きすぎても筒編品の伸縮性が不良となりケーブルに密着させることが困難となり、金属繊維が切断されやすくなったりして安定した筒編品が得にくく、またケーブルに密着したとき網目が粗くなって電磁波シールド性が劣ったものとなる。
【０００８】
さらに使用する金属繊維の太さは０．０５〜０．１８ｍｍに限定され、詳しくは軟質の金属たとえば銅・黄銅・アルミニウムなどでは線径０．１０〜０．１８ｍｍが望ましく、鉄・ステンレス鋼・インコネル・モネル金属などにおいては線径０．０５〜０．１３ｍｍが筒編品製造に適しており、ケーブルに被せてから引伸ばして塑性変形させる上でも最も望ましいことが判明した。ただし商業生産においてはこの範囲内でコスト・性能面で最良の条件が選ばれ実施されることは言うまでもない。また金属の種類は上記に限定されるものではなく、電磁波シールド性能が得られるものであれば何でもよい。なお金属繊維を複数本用いることも可能である。その場合の金属繊維太さは前記の範囲内が望ましいが、０．０２ｍｍ以内で細めに設定してもよい。
【０００９】
本発明の第二の特徴は、製品の筒編品にコネクター付きケーブルを通し、ケーブル部分に被さった該筒編品を引伸ばして塑性変形させ該筒編品をケーブル周囲に密着させることにある。特にコネクターが角張っている場合は先端が丸みをおびたものまたは角を面取りしたキャップをコネクターに装着することによって容易に筒編品にケーブルを通すことができる。キャップの詳細な形状は特に限定されず目的にあったものであれば任意である。さらに作業中にキャップからコネクターが外れることを防止するための押さえ用具を同時に使用してもよい。また本発明の金属繊維類筒編品は引伸ばすことによって極めて容易に５０％以下の直径となるため、ケーブルに容易に密着し美麗な外観のシールドケーブルを作ることができる。引伸ばす方法は手でしごいてもよいが、両端を保持して引っ張るほうが均一に密着させる上でのぞましい。またこのようにして作製したケーブルの最表層に保護層もしくは特殊な装飾用表皮を付加しても差し支えない。
【００１０】
本発明の第三の特徴は、有機繊維すなわち合成繊維または天然繊維の白色または顔料着色糸・染色糸を金属繊維と共に筒編機に供給して編み上げることによって外観が任意の色の筒編品が得られ、これを用いることによって種々な色のコネクター付き電磁波シールドケーブルを製造できることにある。さらに異なった色の有機繊維糸を２〜３本用いることもできる。
【００１１】
【発明の実施の形態】
本発明の実施の形態について図面を参照して説明する。
【００１２】
図１および図２はそれぞれＬＡＮ（イーサネット）ケーブルおよび電話線用扁平モジュラーケーブルの片側端部の外観である。１はＬＡＮ（イーサネット）ケーブル、２はＬＡＮ（イーサネット）ケーブルのコネクター、３は電話線用扁平モジュラーケーブル、４は電話線用モジュラーケーブルのコネクターである。
【００１３】
図３は図１のＬＡＮ（イーサネット）ケーブルのケーブル部分とコネクターの一部に本発明の金属繊維筒編品を被せた状態を、図４は図２の電話線用扁平モジュラーケーブルに図３同様に本発明の金属繊維筒編品を被せた状態を示す。５は金属繊維筒編品である。
【００１４】
図５は金属繊維筒編品を引伸ばしてＬＡＮ（イーサネット）ケーブル表層に密着した状態を、図６は金属繊維筒編品を引伸ばして電話線用扁平モジュラーケーブル表層に密着した状態を示す。図は代表的に片側端部を示すが、実際は両側コネクターの間のケーブル全面に被覆されていることは言うまでもない。
【００１５】
図７はコネクターに取付けるキャップの一例で、６はキャップ、７はキャップからコネクターが外れるのを防止する押さえ具である。ただしコネクターの形状によってはキャップおよびまたは押さえ具を使用する必要はない。
【００１６】
図８は本発明の金属繊維筒編品（塑性変形前）についてＫＥＣ法による電磁波シールド効果を測定した結果である。各周波数領域で２０〜２５ｄＢのシールド効果が認められた。なお測定時の環境条件は温度２３℃、湿度７４％、気圧１００１ｈＰａであった。
【００１７】
図９は本発明の金属繊維筒編品を引伸ばして塑性変形をさせたものについて電磁波シールド性能を図９と同一条件・同一環境条件で測定した結果である。各周波数領域で２５〜３６ｄＢのシールド効果が認められ、塑性変形前よりも高い効果が得られた。これは引伸ばして塑性変形させることによって面積当たりの金属密度が増大したことの証左である。
【００１８】
【実施例１】
針数２６本、縦目間隔２．４ｍｍ、ピッチ１．７ｍｍ、縦目間隔／ピッチの比率約１．４に設定した筒編機に直径０．１２ｍｍの錫メッキ軟銅線を供給し編み幅２５ｍｍ（円換算直径約１６ｍｍ）の筒編品を製造した。この筒編品を、コネクターに図７に示したキャップを取付けたケーブル太さ約６ｍｍのＬＡＮケーブルに被せ、引伸ばしたところ容易にケーブル表層に密着させることができた。
【００１９】
【実施例２】
針数２２本、縦目間隔２．４ｍｍ、ピッチ１．７ｍｍ、縦目間隔／ピッチの比率約１．４に設定した筒編機に直径０．１ｍｍのステンレス線を供給し編み幅２０ｍｍ（円換算直径約１２．５ｍｍ）の筒編品を製造した。この筒編品を、絶縁線２本を並べた幅４ｍｍ、厚さ２ｍｍの電話線用扁平モジュラーケーブルに被せ、引伸ばしたところ容易にケーブル表層に密着させることができた。
【００２０】
【実施例３】
針数２６本、縦目間隔２．４ｍｍ、ピッチ１．７ｍｍ、縦目間隔／ピッチの比率約１．４に設定した筒編機に直径０．１２ｍｍの錫メッキ軟銅線および太さ１５０デニールの青色のポリエステル糸を供給し編み幅２５ｍｍ（円換算直径約１６ｍｍ）の筒編品を製造した。この筒編品を、図７に示したキャップを取付けたケーブル太さ約６ｍｍのＬＡＮケーブルに被せ、引伸ばしたところ容易にケーブル表層に密着させることができ、外観が青色の電磁波シールドＬＡＮケーブルを作ることができた。
【００２１】
【発明の効果】
本発明の効果は、コネクター付きの通常ケーブルを電磁波シールドケーブルに改造する場合に大きな効果を発揮する。すなわち従来においてはケーブル表面に導電性シートを海苔巻き状に巻きつけて端部を粘着テープでとめたり、導電性テープをらせん状に巻きつけたりしていた。これらの方法は作業性が悪くコスト高となり、また巻き付けたテープがずれやすく外観不良なものであった。さらにケーブルの可とう性が大きく低下して扱いにくいものであった。
【００２２】
これに対して本発明の金属繊維類筒編品を用いた方法であれば、作業性のよい容易な方法で、かつ美麗な外観で可とう性の低下も少ない優れたコネクター付き電磁波シールドケーブルを製造することができる。
【００２３】
さらに塑性変形の前後での電磁波シールド性能を図８および図９に示した。塑性変形後の性能が優れていることは明らかであり、本発明の金属繊維筒編品が従来の技術では類推できない優れたものであることを示している。
【図面の簡単な説明】
【図１】ＬＡＮ（イーサネット）ケーブルの部分外観図である。
【図２】電話線用扁平モジュラーケーブルの部分外観図である。
【図３】ＬＡＮ（イーサネット）ケーブルの片側端部分に本発明の金属繊維筒編品を被せた状態を示す。
【図４】電話線用扁平モジュラーケーブルの片側端部分に本発明の金属繊維筒編品を被せた状態を示す。
【図５】金属繊維筒編品を引伸ばしてＬＡＮ（イーサネット）ケーブル表層に密着した状態を代表的に片側部分のみ示す。
【図６】金属繊維筒編品を引伸ばして電話線用扁平モジュラーケーブル表層に密着した状態を代表的に片側部分のみ示す。
【図７】コネクターに取付けるキャップおよび押さえ具の一例を示す。
【図８】塑性変形前の金属繊維筒編品の電磁波シールド性能測定結果である。
【図９】金属繊維筒編品を引伸ばして塑性変形をさせたものの電磁波シールド性能測定結果である。
【符号の説明】
１　ＬＡＮ（イーサネット）ケーブル
２　ＬＡＮ（イーサネット）ケーブルのコネクター
３　電話線用扁平モジュラーケーブル
４　電話線用扁平モジュラーケーブルのコネクター
５　金属繊維筒編品
６　キャップの一例
７　押さえ具の一例
【図１】
2004055503.tif 000003
【図２】
2004055503.tif 000004
【図３】
2004055503.tif 000005
【図４】
2004055503.tif 000006
【図５】
2004055503.tif 000007
【図６】
2004055503.tif 000008
【図７】
2004055503.tif 000009
【図８】
2004055503.tif 000010
【図９】
2004055503.tif 000011